КОМПОЗИЦИИ ДЛЯ НИЗКОТЕМПЕРАТУРНЫХ, ВЛАГОЗАТВЕРДЕВАЮЩИХ ПОКРЫТИЙ И СВЯЗАННЫЕ С НИМИ СПОСОБЫ

1. Композиция для низкотемпературного, влагозатвердевающего покрытия, включающая:
(1) маловязкий, содержащий вторичные амины продукт реакции присоединения Михаэля из реагентов, включающих:
(а) соединение, содержащее более одного участка этиленовой ненасыщенности, и (b) аминофункциональный силан; и
(2) соединение, содержащее функциональные группы, реагирующие со вторичными аминами продукта реакции присоединения Михаэля, причем
полностью затвердевшее покрытие, нанесенное с использованием композиции, устойчиво к растрескиванию при нанесении таким образом, что получается сухая пленка толщиной до 20 мил.
2. Композиция для покрытия по п.1, в которой компоненты (1) и (2) присутствуют в композиции в таких количествах, что молярное отношение вторичных аминов к функциональным группам, реагирующим со вторичными аминами, составляет от 0,7 до 1,3.
3. Композиция для покрытия по п.1, в которой аминофункциональный силан включает соединение, имеющее формулу:
где R' является алкиленовой группой, имеющей 2-10 атомов углерода, R'' является алкильной, арильной, алкокси или арилоксигруппой, имеющей 1-8 атомов углерода, R''' является алкильной группой, имеющей 1-8 атомов углерода, а p имеет значение от 0 до 2.
4. Композиция для покрытия по п.3, в которой R' является алкиленовой группой, имеющей от 2 до 5 атомов углерода, а p равно 0.
5. Композиция для покрытия по п.3, в которой аминофункциональный силан включает γ-аминопропилтриметоксисилан.
6. Композиция для покрытия по п.1, в которой продукт реакции присоединения Михаэля образуется из реагентов, по существу свободных от полиамина.
7. Композиция для покрытия по п.1, в которой продукт реакции присоединения Михаэля является продуктом из реагентов, по существу состоящих из: (а) соединения, включающего более одного участка этиленовой ненасыщенности, и (b) аминофункционального силана.
8. Композиция для покрытия по п.1, в которой компонент (1) присутствует в композиции в количестве от 30 до 80 вес.%, а компонент (2) присутствует в композиции в количестве от 5 до 25 вес.%, исходя из общего веса композиции.
9. Композиция для покрытия по п.1, в которой соединение, содержащее функциональные группы, реагирующие со вторичными аминами в продукте реакции присоединения Михаэля, выбрано из полиэпоксида, соединения, имеющего две или более группы с этиленовой ненасыщенностью, или их смеси.
10. Композиция для покрытия по п.9, в которой соединение, содержащее функциональные группы, реагирующие со вторичными аминами в продукте реакции присоединения Михаэля, включает полиэпоксид.
11. Композиция для покрытия по п.10, в которой полиэпоксид является насыщенным.
12. Композиция для покрытия по п.11, в которой полиэпоксид является эпокси эфиром, полученным путем реакции эпигалогидрина с полифенолом.
13. Композиция для покрытия по п.1, в которой композиция по существу свободна от растворителя.
14. Композиция для покрытия по п.1, дополнительно включающая полисилоксан.
15. Подложка, по крайней мере, частично покрытая покрытием, нанесенным с использованием композиции для покрытия по п.1.
16. Способ нанесения покрытия на подложку, включающий:
(a) нанесение композиции для покрытия по п.1, по крайней мере, на часть подложки;
(b) выдерживание композиции для покрытия для склеивания до образования по существу непрерывной пленки; и
(c) выдерживание пленки на воздухе с относительной влажностью от 10 до 100% и температурой от -10 до 120°С.
17. Композиция, включающая:
(1) маловязкий, содержащий вторичные амины продукт реакции присоединения Михаэля из реагентов, включающих:
(a) соединение, содержащее более одного участка этиленовой ненасыщенности, и
(b) аминофункциональный силан; и (2) влагопоглотитель, присутствующий в количестве, достаточном для получения композиции, имеющей вязкость не более D спустя 42 дня при 120°F при измерении в соответствии с ASTM D1545-89.
18. Способ нанесения покрытия на подложку, включающий:
(1) объединение содержимого первой упаковки и второй упаковки, где
(A) первая упаковка включает:
(a) маловязкий, содержащий вторичные амины продукт реакции присоединения Михаэля из реагентов, включающих:
(i) соединение, содержащее более одного участка этиленовой ненасыщенности, и
(ii) аминофункциональный силан; и
(b) влагопоглотитель,
(B) вторая упаковка включает соединение, содержащее функциональные группы, реагирующие со вторичными аминами продукта реакции присоединения Михаэля; и
(C) содержимое первой упаковки и второй упаковки объединяют так, что молярное отношение вторичных аминов в продукте реакции присоединения Михаэля к функциональным группам, реагирующим со вторичными аминами, в полученной комбинации составляет 0,7-1,3;
(2) нанесение комбинации, по крайней мере, на часть подложки;
(3) выдерживание комбинации для склеивания с образованием по существу непрерывной пленки; и
(4) выдерживание комбинации для полного отверждения в течение 24 ч в присутствии воздуха с относительной влажностью 10-100% и температурой от -10 до 120°С.
19. Способ по п.18, в котором комбинацию наносят путем распыления.
20. Композиция для низкотемпературного, влагозатвердевающего покрытия, включающая:
(1) маловязкий, содержащий вторичные амины продукт реакции присоединения Михаэля из реагентов, включающих:
(a) соединение, содержащее более одного участка этиленовой ненасыщенности, и
(b) аминофункциональный силан; и
(2) соединение, включающее функциональные группы, реагирующие со вторичными аминами продукта реакции присоединения Михаэля,
в которой компоненты (1) и (2) присутствуют в композиции в таких количествах, что молярное отношение вторичных аминов к функциональным группам, реагирующим со вторичными аминами, составляет 0,7-1,3.
21. Композиция для покрытия, включающая:
(1) маловязкий, содержащий вторичные амины продукт реакции присоединения Михаэля из реагентов, включающих:
(a) соединение, содержащее более одного участка этиленовой ненасыщенности, и
(b) аминофункциональный силан;
(2) продукт реакции присоединения Михаэля из реагентов, включающих:
(a) соединение, содержащее более одного участка этиленовой ненасыщенности, и
(b) аминофункциональный силан; и
(3) соединение, включающее функциональные группы, реагирующие со вторичными аминами компонента (1) и/или (2).
22. Композиция для покрытия по п.21, в которой компоненты (1), (2) и (3) присутствуют в композиции в таких количествах, что молярное отношение вторичных аминов к функциональным группам, реагирующим со вторичными аминами, составляет 0,7-1,3.
23. Композиция для покрытия по п.21, в которой аминофункциональный силан включает соединение, имеющее формулу:
где R' является алкиленовой группой, имеющей от 2 до 10 атомов углерода, R'' является алкильной, арильной, алкокси или арилоксигруппой, имеющей от 1 до 8 атомов углерода, R''' является алкильной группой, имеющей от 1 до 8 атомов углерода, а p имеет значение от 0 до 2.
24. Композиция для покрытия по п.23, в которой R' является алкиленовой группой, имеющей от 2 до 5 атомов углерода, а p равно 0.
25. Композиция для покрытия по п.22, в которой аминофункциональный силан включает γ-аминопропилтриметоксисилан.
26. Композиция для покрытия по п.21, в которой продукт реакции присоединения Михаэля компонента (1) образуется из реагентов, по существу свободных от полиамина.
27. Композиция для покрытия по п.21, в которой продукт реакции присоединения Михаэля компонента (1) является продуктом, полученным из реагентов, по существу состоящих из: (а) соединения, содержащего более одного участка этиленовой ненасыщенности, и (b) аминофункционального силана.
28. Композиция для покрытия по п.21, в которой соединение, содержащее более одного участка этиленовой ненасыщенности, включает 1,6-гександиол диакрилат, а соединение, содержащее один участок этиленовой ненасыщенности, включает этилакрилат.
29. Композиция для покрытия по п.21, в которой компонент (1) присутствует в композиции в количестве от 30 до 80 вес.%, компонент (2) присутствует в композиции в количестве от 10 до 30 вес.%, а компонент (3) присутствует в композиции в количестве от 5 до 25 вес.%, исходя из общего веса композиции.
30. Композиция для покрытия по п.21, в которой соединение, содержащее функциональные группы, реагирующие со вторичными аминами в продукте реакции присоединения Михаэля, выбрано из полиэпоксида, соединения, имеющего две или более группы с этиленовой ненасыщенностью, или их смеси.
31. Композиция для покрытия по п.30, в которой соединение, содержащее функциональные группы, реагирующие со вторичными аминами в продукте реакции присоединения Михаэля, включает полиэпоксид.
32. Композиция для покрытия по п.31, в которой полиэпоксид является насыщенным.
33. Композиция для покрытия по п.31, в которой полиэпоксид является эпоксиэфиром, полученным при реакции эпигалогидрина с полифенолом.
34. Композиция для покрытия по п.21, дополнительно включающая полисилоксан.
35. Композиция для покрытия по п.34, в которой полисилоксан является таким, как в формуле:
,
1
2
9
где каждый R независимо выбран из группы, включающей алкильный и арильный радикалы, R и R, которые могут быть идентичными или различными, выбраны каждый независимо из группы, включающей водород, алкильный и арильный радикалы, n выбран так, что молекулярная масса полисилоксана находится в диапазоне от 400 до 10000.
36. Подложка, по крайней мере, частично покрытая покрытием, нанесенным с использованием композиции для покрытия по п.21.
37. Способ нанесения покрытия на подложку, включающий:
(a) нанесение композиции для покрытия по п.21, по крайней мере, на часть подложки;
(b) выдерживание композиции для покрытия для склеивания с образованием по существу непрерывной пленки; и
(c) выдерживание пленки на воздухе с относительной влажностью 10-100% и температурой от -10 до 120°С.
38. Способ покрытия подложки, включающий:
(1) объединение содержимого первой упаковки и второй упаковки, где
(A) первая упаковка включает:
(a) маловязкий, содержащий вторичные амины продукт реакции присоединения Михаэля из реагентов, включающих:
(i) соединение, содержащее более одного участка этиленовой ненасыщенности, и
(ii) аминофункциональный силан; и
(b) продукт реакции присоединения Михаэля из реагентов, включающих:
(i) соединение, содержащее более одного участка этиленовой ненасыщенности, и
(ii) аминофункциональный силан; влагопоглотитель;
(B) вторая упаковка включает соединение, содержащее функциональные группы, реагирующие со вторичными аминами, присутствующими в первой упаковке;
(2) нанесение комбинации, образованной на этапе (1), по крайней мере, на часть подложки;
(3) выдерживание комбинации для склеивания с образованием по существу непрерывной пленки; и
(4) выдерживание комбинации до полного отверждения в течение 24 ч в присутствии воздуха с относительной влажностью 10-100% и температурой от -10 до 120°С.
39. Способ по п.38, в котором комбинацию наносят путем распыления.
40. Композиция для покрытия, включающая:
(1) маловязкий, содержащий вторичные амины продукт реакции присоединения Михаэля из реагентов, включающих:
(а) соединение, содержащее более одного участка этиленовой ненасыщенности, и
(b) аминофункциональный силан;
(2) продукт реакции присоединения Михаэля из реагентов, включающих:
(a) соединение, содержащее более одного участка этиленовой ненасыщенности, и
(b) аминофункциональный силан; и
(3) влагопоглотитель; и
(4) соединение, содержащее функциональные группы, реагирующие со вторичными аминами из продукта реакции присоединения Михаэля, причем
полностью отвердевшее покрытие, нанесенное с помощью композиции, устойчиво к растрескиванию при нанесении таким образом, что получается сухая пленка толщиной до 20 мил.